(57)【要約】 【課題】  剛性のあるプラスチック様でありながら、巻回し或いは折り畳んで取り扱うことが可能なプラスチック様網地及びその製造方法を提供する。【解決手段】  このプラスチック様網地は、繊維強化プラスチック材となっている網脚１及び結節２で構成されている。繊維強化プラスチック材は、ポリオレフィン４を母体とし、ポリオレフィン４中に複数本のポリエチレンテレフタレート繊維５が存在するものである。ポリオレフィン４：ポリエチレンテレフタレート繊維５＝１：１〜３（質量比）である。このプラスチック様網地は、芯成分がポリエチレンテレフタレートで鞘成分がポリオレフィンで構成され、芯成分と鞘成分の質量比が芯成分：鞘成分＝１〜３：１である芯鞘型複合長繊維を複数本集束してなるマルチフィラメント糸を準備し、このマルチフィラメント糸を複数本引き揃えてなる糸条を用いて組網した後に熱処理して製造される。【選択図】  図１
2019019440.tif 000002
【特許請求の範囲】
【請求項１】
網脚と結節が、ポリオレフィンを母体とし、該母体中に複数本のポリエチレンテレフタレート繊維が存在する繊維強化プラスチック材で形成されており、該ポリオレフィンと該ポリエチレンテレフタレート繊維の質量比がポリオレフィン：ポリエチレンテレフタレート繊維＝１：１〜３であることを特徴とするプラスチック様網地。
【請求項２】
ポリオレフィンがポリエチレンである請求項１記載のプラスチック様網地。
【請求項３】
結節は無結節である請求項１記載のプラスチック様網地。
【請求項４】
芯成分がポリエチレンテレフタレートで鞘成分がポリオレフィンで構成され、芯成分と鞘成分の質量比が芯成分：鞘成分＝１〜３：１である芯鞘型複合長繊維を複数本集束してなるマルチフィラメント糸を準備する工程、
前記マルチフィラメント糸を複数本引き揃えてなる糸条を用いて網脚と結節で構成される網地を得る工程及び
前記網地を熱処理して、網脚及び結節を構成している糸条中の鞘成分のみを溶融させた後に固化させる工程を備え、
母体となった鞘成分中に芯成分が当初の繊維形態を維持した状態で存在している網脚及び結節で構成されているプラスチック様網地の製造方法。
【請求項５】
ポリオレフィンがポリエチレンである請求項４記載のプラスチック様網地の製造方法。
【請求項６】
網脚及び結節が複数本の糸条を撚りながら形成され、熱処理が無押圧下でなされる請求項４記載のプラスチック様網地の製造方法。
【請求項７】
網脚及び結節が組網機によって形成される請求項４記載のプラスチック様網地の製造方法。
【発明の詳細な説明】
【技術分野】
【０００１】
本発明は、高強力が要求される産業資材用として用いられるプラスチック様網地及びその製造方法に関するものである。
【背景技術】
【０００２】
従来より、メッシュシートの素材として、芯成分がポリエチレンテレフタレートで鞘成分がポリエチレンテレフタレートよりも融点の低いポリエステル共重合体又はポリオレフィンよりなる芯鞘型複合繊維を用いることは知られている。そして、芯鞘型複合繊維よりなるマルチフィラメント糸を経糸及び緯糸に用いて粗目の織物を製織し、熱処理して鞘成分を溶融させ経糸及び緯糸の交点を融着させてメッシュシートとすることが知られている（特許文献１及び２）。ここで、経糸及び緯糸の交点を融着させるのは、目づれを防止するためである。交点は上下からの圧力で無押圧の熱処理であっても融着が生じ、交点外の経糸及び緯糸では当該熱処理では融着しにくく、結局、選択的に交点が融着されている状態となる。メッシュシートは、主として建築工事現場で足場等の仮設構造物の外側構面に張設するもので、飛来落下物等が仮設構造物外に飛び出すのを防止するのに用いるものであるから、交点外の箇所が融着されていなくても差し支えのないものである。
【０００３】
しかるに、メッシュシート以外の産業用途において、交点外の箇所をも融着して、さらに高剛性となったプラスチック様のシートが要求されることがある。たとえば、養殖網は、魚と絶えず接触して摩耗しやすいし、魚がシートを噛む切ることもあるため、プラスチック様のものが最適である。かかるプラスチック様シートを得るためには、特許文献１及び２に記載されているシートを押圧しながら熱処理をすればよいと考えられる。しかしながら、かかるシートを押圧して熱処理すると、シートが剛直となり、平板としてしか取り扱うことができず、巻物として取り扱うことが困難になるという欠点があった。
【０００４】
【特許文献１】特開２００１−２７１２７０号公報
【特許文献２】特開２００９−２９９２０９号公報
【発明の概要】
【発明が解決しようとする課題】
【０００５】
本発明の課題は、剛性のあるプラスチック様でありながら、巻回し或いは折り畳んで取り扱うことが可能なプラスチック様網地及びその製造方法を提供することにある。
【課題を解決するための手段】
【０００６】
本発明は、特定の重合体を母体し、その中に特定の重合体繊維を分散させてなる繊維強化プラスチック材で結節及び網脚を形成することにより、上記した課題を解決したものである。すなわち、本発明は、網脚と結節が、ポリオレフィンを母体とし、該母体中に複数本のポリエチレンテレフタレート繊維が存在する繊維強化プラスチック材で形成されており、該ポリオレフィンと該ポリエチレンテレフタレートの質量比がポリオレフィン：ポリエチレンテレフタレート＝１：１〜３であることを特徴とするプラスチック様網地に関するものである。
【０００７】
また、本発明は、特定の芯鞘型複合繊維を用いて、特定の方法で網脚及び結節を形成し、その後、熱処理することにより、上記した課題を解決したプラスチック様網地を得たものである。すなわち、本発明は、芯成分がポリエチレンテレフタレートで鞘成分がポリオレフィンで構成され、芯成分と鞘成分の質量比が芯成分：鞘成分＝１〜３：１である芯鞘型複合長繊維を複数本集束してなるマルチフィラメント糸を準備する工程、前記マルチフィラメント糸を複数本引き揃えてなる糸条を用いて網脚と結節で構成される網地を得る工程及び前記網地を熱処理して、網脚及び結節を構成している糸条中の鞘成分のみを溶融させた後に固化させる工程を備え、母体となった鞘成分中に芯成分が当初の繊維形態を維持した状態で存在している網脚及び結節で構成されているプラスチック様網地の製造方法に関するものである。
【０００８】
本発明に係るプラスチック様網地は網脚１と結節２で構成されている。網脚１と結節２に囲繞される部位は空隙となっており、目３と称される。この目３の形態は、図１に示すように角目であってもよいし、菱目等の他の形態であってもよい。結節２は、図１に示すように無結節であってもよいし、有結節であってもよい。本発明に係るプラスチック様網地を養殖網等の漁網として使用する場合、無結節であるのが好ましい。有結節であると、魚と接触したときに、魚を傷つける恐れがあるからである。網脚１の径は２〜７ｍｍ程度であり、結節２の面積は２５〜８０ｍｍ2程度である。また、目３の面積は２〜２０ｃｍ2程度である。
【０００９】
網脚１と結節２は、ポリオレフィン４を母体とし、この母体中に複数本のポリエチレンテレフタレート繊維５が存在する繊維強化プラスチック材で形成されている。図２は、図１に示したプラスチック様網地の網脚１の横断面を顕微鏡で観察したときの写真である。図２中、白っぽい部位がポリオレフィン４であり、母体となっている。図２中、黒っぽい部位がポリエチレンテレフタレート繊維５の横断面である。ポリオレフィン４とポリエチレンテレフタレート繊維５の質量比は、ポリオレフィン：ポリエチレンテレフタレート繊維＝１：１〜３である。ポリオレフィンの質量比がこの範囲より低いと、母体になりにくくなる。一方、ポリオレフィンの質量比がこの範囲より高いと、ポリエチレンテレフタレート繊維の径又は数が小さくなり、繊維強化プラスチック材の強力が低下する。なお、ポリオレフィンとしては、ポリエチレン、ポリプロピレン又はポリエチレン−ポリプロピレン共重合体等が用いられるが、図２に示した写真の母体となっているポリオレフィンはポリエチレンである。本発明において、ポリエチレンを採用することにより、使用中には高強力で剛性がありながら、使用前及び使用後は巻物として搬送等を行うことができ、取り扱いやすいという効果を、より有効に実現しうる。
【００１０】
本発明に係るプラスチック様網地を製造するには、まず、芯成分がポリエチレンテレフタレートで鞘成分がポリオレフィンで構成された芯鞘型複合長繊維を準備する。この芯鞘型複合長繊維は、芯成分と鞘成分の質量比が芯成分：鞘成分＝１〜３：１である。鞘成分であるポリオレフィンは、繊維強化プラスチック材の母体となるものである。したがって、鞘成分の質量比がこの範囲より低いと、母体になりにくくなる。また、鞘成分の質量比がこの範囲より高いと、芯成分の径又は数が小さくなり、繊維強化プラスチック材の強力が低下する。芯鞘型複合長繊維の繊度は、４〜２０デシテックス程度である。かかる芯鞘型複合長繊維を複数本集束して、マルチフィラメント糸を形成する。集束本数としては、３０〜４００本程度である。
【００１１】
次いで、マルチフィラメント糸を複数本引き揃えて糸条を得る。引き揃え本数は、５〜１０本程度である。そして、この糸条を用いて、組網機又はラッセル編機に掛けることにより、網脚と結節で構成された網地を得る。組網機に掛ける場合には、結節は無結節であっても有結節であっても差し支えないが、プラスチック様網地を養殖網として使用する場合には、前記した理由により無結節とするのが好ましい。組網機に掛ける際には、１本の糸条を用いてもよいが、２〜４本程度の複数本の糸条を撚り合わせて用いるのが好ましい。複数本の糸条の撚り合わせで、糸条を構成している芯鞘型複合長繊維相互間が密着し、後の熱処理工程を無押圧下で行っても、鞘成分であるポリオレフィンが母体となりやすくなる。
【００１２】
得られた網地は、熱処理される。熱処理温度は、鞘成分であるポリオレフィンの融点以上であって、具体的には１４０〜２００℃程度である。この熱処理により、糸条を構成している芯鞘型複合長繊維の鞘成分のみが溶融する。熱処理は押圧下でも無押圧下でも差し支えないが、より巻回しやすい柔軟性を与えるためには、無押圧下で行うのが好ましい。熱処理後、冷却すると溶融した鞘成分が固化し、網脚１及び結節２が鞘成分であるポリオレフィンを母体とする繊維強化プラスチック材となる。すなわち、網脚１及び結節２が、母体となった鞘成分であるポリオレフィン４中に、芯成分であるポリエチレンテレフタレート繊維５が当初の繊維形態を維持した状態で存在している繊維強化プラスチック材となったプラスチック様網地が得られるのである。本発明に係るプラスチック様網地は、従来公知の産業資材用として用いることができ、たとえば、定置網、籠網或いは養殖網等の漁網として、又は剥落防止ネットや獣害ネット等の陸上ネットとして、好適に用いることができる。
【発明の効果】
【００１３】
本発明に係るプラスチック様網地は、網脚及び結節が、ポリエチレン等のポリオレフィンを母体としポリエチレンテレフタレート繊維を内包している高強力の繊維強化プラスチック材で形成されている。ポリエチレン等のポリオレフィンは柔軟性があると共に、ポリオレフィンとポリエチレンテレフタレート繊維は低相溶性であるので、プラスチック様でありながら、巻回しやすく折り畳みやすいものである。したがって、本発明に係るプラスチック様網地は、使用中には高強力で剛性がありながら、使用前及び使用後は巻物として搬送等を行うことができ、取り扱いやすいという効果を奏する。
【実施例】
【００１４】
実施例１
芯成分が融点２６０℃のポリエチレンテレフタレートで、鞘成分が融点１３０℃のポリエチレンにより、芯成分：鞘成分＝３：１（質量比）である繊度約８．７デシテックスの芯鞘型複合長繊維を準備した。この芯鞘型複合長繊維を１９２本集束して、１６７０デシテックス／１９２フィラメントのマルチフィラメント糸を得た。このマルチフィラメント糸８本を引き揃えて糸条を得た。この糸条３本を撚りながら（３子撚りで）、組網機に掛けて無結節網地を得た。この無結節網地を、ピンテンター型熱処理装置に導入し、幅方向に張力を掛けながら、１５０℃の雰囲気下で３分間熱処理した。その後、室温中に放置して冷却することにより、プラスチック様網地を得た。このプラスチック様網地は、網脚の径が約４ｍｍで無結節の面積は約５０ｍｍ2であり、目は角目であって面積は約１０ｃｍ2であった。
【００１５】
比較例１
鞘成分を融点１６０℃の共重合ポリエステルの変更すると共に熱処理時の雰囲気温度を１８０℃に変更した他は、実施例１と同一の方法でプラスチック様網地を得た。
【００１６】
実施例１及び比較例１に係る方法で得られたプラスチック様網地は、両者共に高強力であったが、後者は前者に比べて巻回しにくいものであった。これは、後者のプラスチック様網地の網脚及び結節が共重合ポリエステルを母体とする繊維強化プラスチック材で形成されているためである。すなわち、共重合ポリエステルはポリエチレンに比べて柔軟性に乏しく、しかも、ポリエチレンテレフタレート繊維と高相溶性であるため、網脚及び結節を構成する繊維強化プラスチック材が剛直となっているためである。
【図面の簡単な説明】
【００１７】
【図１】本発明の一例に係るプラスチック様網地を平面視したときの写真である。
【図２】図１に示したプラスチック様網地の網脚の横断面を顕微鏡で観察したときの写真である。
【符号の説明】
【００１８】
１    網脚
２    結節
３    目
４    ポリオレフィン
５    ポリエチレンテレフタレート繊維
【図１】
2019019440.tif 000003
【図２】
2019019440.tif 000004